ПЕНОПЛАСТ НА ОСНОВЕ ФЕНОЛЬНОЙ СМОЛЫ

1. Пенопласт на основе фенольной смолы, содержащий:
углеводород и/или хлорированный алифатический углеводород, где средний диаметр пор находится в диапазоне от 5 мкм или более до 200 мкм или менее,
доля площади поверхности пустот составляет 5% или менее в его поперечном сечении,
3
3
плотность находится в диапазоне от 15 кг/м или более до 26 кг/м или менее, и
при проведении прессования с 10%-ным смещением в направлении, перпендикулярном направлению его толщины, уровень восстановления формы по истечении 1 минуты после стравливания давления прессования находится в диапазоне от 96,0% или более до 98,5% или менее, а степень изменения уровней восстановления формы С находится в диапазоне от 0,030%/час или более до 0,060%/час или менее.
2. Пенопласт на основе фенольной смолы по п.1, где прессование проводят с 10%-ным смещением в направлении, перпендикулярном направлению толщины, доля замкнутых пор на среднем участке по истечении 24 часов после стравливания давления прессования находится в диапазоне от 80% или более до 94% или менее.
3. Пенопласт на основе фенольной смолы по пп.1 или 2, где доля замкнутых пор на среднем участке составляет 85% или более, теплопроводность составляет 0,023 Вт/м·К или менее, а хрупкость составляет 25% или менее.
4. Пенопласт на основе фенольной смолы по п.1, где углеводород и хлорированный алифатический углеводород представляют собой компоненты пенообразователя.
5. Пенопласт на основе фенольной смолы по п.1, где уровень содержания углеводорода и/или уровень содержания хлорированного алифатического углеводорода в пенообразователе составляет 50 мас.% или более.
6. Пенопласт на основе фенольной смолы по п.1, где углеводород является по меньшей мере одним представителем, выбранным из группы, состоящей из изобутана, нормального бутана, циклобутана, нормального пентана, изопентана, циклопентана и неопентана, и хлорированный алифатический углеводород представляет собой хлорпропан.